(57)【要約】【課題】優れた耐食性を有するホットスタンプ鋼材の製造方法を提供する。【解決手段】本実施形態によるホットスタンプ鋼材の製造方法は、Ｃ、Ｓｉ、Ｍｎ、Ｐ、Ｓ、ｓｏｌ．Ａｌ、Ｎを含有し、任意元素として、Ｂ、Ｔｉ、Ｃｒ、Ｎｂ、Ｎｉ、及び、Ｍｏを含有可能であり、残部がＦｅ及び不純物からなる化学組成を有する鋼板を準備する工程と、鋼板に対して電気めっき処理又は溶融めっき処理を実施して鋼板上にＺｎとＺｎよりも高融点の元素とを含有するめっき層を形成する工程と、めっき層が形成された前記鋼板をＡc3点〜９５０℃の熱処理温度に加熱した後、金型を用いて鋼板をプレスしながら焼入れしてホットスタンプ鋼材を成形する工程とを備え、ホットスタンプ鋼材を成形する工程では、Ｚｎを含有するめっき層の融点から熱処理温度まで鋼板を加熱し、さらに、熱処理温度から鋼板を冷却して７８０℃に至るまでの時間を２０秒以下にする。【選択図】図６
2015104753.tif 000002
【特許請求の範囲】
【請求項１】
質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、
前記鋼板に対して電気めっき処理又は溶融めっき処理を実施して、前記鋼板上にＺｎとＺｎよりも高融点の元素とを含有するめっき層を形成する工程と、
前記めっき層が形成された前記鋼板をＡc3点〜９５０℃の熱処理温度に加熱した後、金型を用いて前記鋼板をプレスしながら焼入れしてホットスタンプ鋼材を成形する工程とを備え、
前記ホットスタンプ鋼材を成形する工程では、前記めっき層の融点から前記熱処理温度まで前記鋼板を加熱し、さらに、前記熱処理温度から前記鋼板を冷却して７８０℃に至るまでの時間を２０秒以下にする、ホットスタンプ鋼材の製造方法。
【請求項２】
請求項１に記載のホットスタンプ鋼材の製造方法であって、
前記めっき層は、第１及び第２のめっき層を含み、
前記めっき層を形成する工程は、
鋼板上に電気亜鉛めっき層、溶融亜鉛めっき層及び合金化溶融亜鉛めっき層のいずれかである亜鉛めっき層を形成する工程と、
前記亜鉛めっき層上に、前記亜鉛めっき層よりも高い融点を有する高融点めっき層を形成する工程とを含む、ホットスタンプ鋼材の製造方法。
【請求項３】
請求項２に記載のホットスタンプ鋼材の製造方法であって、
前記高融点めっき層は、Ｎｉ、Ｃｏ及びＦｅからなる群から選択される１種以上の元素を総量で１０質量％以上含有する、ホットスタンプ鋼材の製造方法。
【請求項４】
請求項３に記載のホットスタンプ鋼材の製造方法であって、
前記高融点めっき層は、Ｎｉ及び不純物からなり、
前記高融点めっき層を形成する工程では、前記高融点めっき層の付着量を６ｇ／ｍ2以下にする、ホットスタンプ鋼材の製造方法。
【請求項５】
請求項１に記載のホットスタンプ鋼材の製造方法であって、
前記めっき層は、亜鉛ニッケル合金めっき層からなる、ホットスタンプ鋼材の製造方法。
【請求項６】
ホットスタンプ鋼材であって、
質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する母材と、
前記母材上に形成され、Ｆｅと、Ｆｅに固溶したＺｎとを含有する固溶体層と、
前記固溶体相上に形成され、Ｚｎと、Ｚｎよりも高融点の元素とを含有する合金層と、
前記合金層上に形成され、５０体積％以上のＺｎＯを含有する酸化物層とを備え、
前記ホットスタンプ鋼材の前記酸化物層が形成された表面と垂直な断面において、前記酸化物層を１０μｍピッチで複数の酸化物層領域に区分した場合、前記複数の酸化物層領域のうち、前記表面と垂直な方向に１μｍ以上の隙間が形成された前記酸化物層領域の割合は６０％以下である、ホットスタンプ鋼材。
【発明の詳細な説明】
【技術分野】
【０００１】
本発明は、ホットスタンプを利用したホットスタンプ鋼材の製造方法及びホットスタンプ鋼材に関する。
【背景技術】
【０００２】
自動車等に用いられる構造部材を高強度にするために、ホットスタンプにより構造部材を製造する場合がある。ホットスタンプでは、Ａc3点以上に加熱された鋼板を、金型でプレスしつつ、金型で鋼板を急冷する。つまり、ホットスタンプでは、プレス加工と焼入れとを同時に行う。ホットスタンプにより、形状精度が高く、高強度の構造部材を製造できる。
【０００３】
鋼板に対してホットスタンプを実施した場合、鋼板表面に鉄酸化物が形成される。鉄酸化物は鋼板の塗装密着性を低下する。つまり、鉄酸化物が形成された場合、鋼板表面を塗装しても、塗膜が剥離しやすい。
【０００４】
特開２００３−７３７７４号公報（特許文献１）及び特開２００３−１２９２０９号公報（特許文献２）及び特開２００３−１２６９２１号公報（特許文献３）は、塗装密着性を改善する技術を提案する。これらの特許文献では、ホットスタンプ用鋼板として、溶融亜鉛めっき鋼板又は合金化溶融亜鉛めっき鋼板を利用する。溶融亜鉛めっき鋼板又は合金化溶融亜鉛めっき鋼板をホットスタンプに利用することにより、鉄酸化物が表面に形成されることなく、構造部材を成形できる。
【０００５】
しかしながら、溶融亜鉛めっき鋼板又は合金化溶融亜鉛めっき鋼板をホットスタンプに利用した場合、耐食性が低い場合がある。
【０００６】
特許第３５９１５０１号（特許文献４）及び特開２００４−１２４２０７号公報（特許文献５）は、耐食性に優れたホットスタンプ鋼材を提案する。
【０００７】
特許文献４に開示されたホットスタンプ用鋼板では、亜鉛を含むめっき層上に、Ｆｅ、Ｎｉ及びＣｏからなる群から選択される１種又は２種以上の金属を主成分として含む金属又は合金からなるめっき層を設ける。これにより、ホットスタンプ工程において亜鉛の蒸発が抑制され、優れた耐食性が得られる、と特許文献４には記載されている。
【０００８】
特許文献５に開示されたホットスタンプ用鋼板では、亜鉛を含むめっき層上に、Ｎｉ、Ｃｕ、Ｃｒ、Ｓｎからなる群から選択される１種又は２種以上の元素を重量％で８０％以上含有する層を設ける。これにより、ホットスタンプ工程において亜鉛の蒸発が抑制され、優れた耐食性が得られる、と特許文献５には記載されている。
【先行技術文献】
【特許文献】
【０００９】
【特許文献１】特開２００３−７３７７４号公報
【特許文献２】特開２００３−１２９２０９号公報
【特許文献３】特開２００３−１２６９２１号公報
【特許文献４】特許第３５９１５０１号
【特許文献５】特開２００４−１２４２０７号公報
【発明の概要】
【発明が解決しようとする課題】
【００１０】
ところで、ホットスタンプには、緩加熱によるホットスタンプと、急速加熱によるホットスタンプとがある。緩加熱によるホットスタンプでは、加熱炉の輻射加熱を利用する。初めに、ホットスタンプ用鋼板を加熱炉（ガス炉、電気炉等）に装入する。加熱炉内で、ホットスタンプ用鋼板をＡc3点〜９５０℃に加熱し、この温度で保持（均熱）する。均熱時において、めっき層中のＺｎが溶融し、Ｆｅと結合して固相化する。Ｚｎが固相化した後、加熱炉から鋼板を抽出し、金型を用いて鋼板をプレスしながら焼入れする。
【００１１】
急速加熱によるホットスタンプでは、次の工程を実施する。初めに、ホットスタンプ用鋼板をＡc3点〜９５０℃まで急速加熱する。急速加熱はたとえば、通電加熱又は誘導加熱により実施される。平均加熱速度は２０℃／秒以上である。急速加熱の場合、鋼板をＡc3点〜９５０℃に加熱した後、めっき層中の溶融ＺｎがＦｅと結合して固相（Ｆｅ−Ｚｎ固溶体相又はＺｎＦｅ合金相）になるまで、プレス成形等、鋼材に応力を付与することなく冷却する。冷却後、金型を用いて鋼板をプレスしながら焼入れする。
【００１２】
特許文献４及び５の実施例では、緩加熱によるホットスタンプを実施して、その効果（ホットスタンプ鋼材の耐食性）を立証している。
【００１３】
しかしながら、特許文献４及び５に開示されたホットスタンプ用鋼板に対して、急速加熱によるホットスタンプを実施した場合、耐食性が低い場合がある。
【００１４】
本発明の目的は、急速加熱によるホットスタンプを実施しても優れた耐食性を有するホットスタンプ鋼材を製造できる、ホットスタンプ鋼材の製造方法を提供することである。
【課題を解決するための手段】
【００１５】
本実施形態によるホットスタンプ鋼材の製造方法は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、鋼板上にＺｎとＺｎよりも高融点の元素とを含有するめっき層を形成する工程と、めっき層が形成された鋼板をＡc3点〜９５０℃の熱処理温度に加熱した後、金型を用いて鋼板をプレスしながら焼入れしてホットスタンプ鋼材を成形する工程とを備える。ホットスタンプ鋼材を成形する工程では、めっき層の融点から熱処理温度まで鋼板を加熱し、さらに、熱処理温度から鋼板を冷却して７８０℃に至るまでの時間を２０秒以下にする。
【発明の効果】
【００１６】
本実施形態による製造方法は、急速加熱を実施しても優れた耐食性を有するホットスタンプ鋼材を製造できる。
【図面の簡単な説明】
【００１７】
【図１】図１は、急速加熱によるホットスタンプを実施して製造されたホットスタンプ鋼材の断面写真である。
【図２】図２は、急速加熱前のホットスタンプ用鋼板の断面図である。
【図３】図３は、急速加熱中のホットスタンプ用鋼板の断面図である。
【図４】図４は、図２と異なる構成のホットスタンプ鋼板の断面図である。
【図５】図５は、図４に示すホットスタンプ鋼板を急速加熱中の、ホットスタンプ鋼板の断面図である。
【図６】図６は、本実施形態によるホットスタンプ鋼材の断面写真である。
【図７】図７は、ホットスタンプ鋼材での酸化物層の浮上率の算出方法を説明するための模式図である。
【図８】図８は、図７の算出方法の一例を説明するためのホットスタンプ鋼材の断面写真である。
【発明を実施するための形態】
【００１８】
以下、図面を参照して、本発明の実施の形態を詳しく説明する。図中同一又は相当部分には同一符号を付してその説明は繰り返さない。
【００１９】
本発明者らは、ホットスタンプ鋼材の耐食性について調査及び検討を行った。その結果、本発明者らは次の知見を得た。
【００２０】
溶融亜鉛めっき処理により形成された溶融亜鉛めっき層又は合金化亜鉛めっき層はＡｌを含有する。これらのめっき層中のＡｌは拡散してめっき層の表層に移動して、Ａｌ酸化膜を形成する。Ａｌ酸化膜はりん酸に溶解しないため、りん酸塩（りん酸亜鉛、りん酸マンガン等）との反応が阻害される。そのため、Ａｌ酸化膜が形成された領域では、りん酸塩皮膜が形成されにくい。つまり、Ａｌ酸化膜が形成された領域は、りん酸塩処理性が低い。そのため、溶融亜鉛めっき処理により形成されためっき層の塗装密着性及び耐食性は低い場合がある。
【００２１】
一方、電気亜鉛めっき処理により形成された電気亜鉛めっき層は、Ａｌを含有しない。そのため、電気亜鉛めっき層ではＡｌ酸化膜が形成されず、塗装密着性は高い。塗膜密着性が高ければ、高い耐食性も期待できる。
【００２２】
しかしながら、電気亜鉛めっき鋼板に対して急速加熱によるホットスタンプを実施してホットスタンプ鋼材を製造した場合、ホットスタンプ鋼材の耐食性が低い場合がある。
【００２３】
この原因について調査した結果、本発明者らは次の知見を得た。
【００２４】
図１は、急速加熱によるホットスタンプを実施して製造されたホットスタンプ鋼材の断面図である。このホットスタンプ鋼材は、電気亜鉛めっき鋼板を用いて製造した。
【００２５】
図１を参照して、ホットスタンプ鋼材の表面近傍に形成された酸化物層１２の一部は、鋼材の表面から浮いて離れていた。つまり、酸化物層１２と鋼材表面との間に隙間１２３が生じていた。このような酸化物層１２の浮きが多く発生すれば、ホットスタンプ鋼材の耐食性が低下する。
【００２６】
このような酸化物層の浮きは、次の工程により発生すると考えられる。図２は、急速加熱前のホットスタンプ用鋼板の断面図である。図２を参照して、ホットスタンプ用鋼板は、母材である鋼板１０と、鋼板１０上に形成された亜鉛めっき層１１と、亜鉛めっき層上に形成された酸化物層１２とを備える。酸化物層１２は、ＺｎＯを主成分とする。酸化物層１２はさらに、Ａｌ等を含有する。
【００２７】
このようなホットスタンプ用鋼板に対して、急速加熱によるホットスタンプを実施する。急速加熱により、亜鉛めっき層１１が液相化する。そのため、酸化物層１２は、液相である亜鉛めっき層１１の液面上を、その厚みや面積を増しながら、浮遊する。急速加熱中、液面のゆらぎにより、図３に示すように、酸化物層１２にしわ１２１が生じる。
【００２８】
上述のとおり、酸化物層１２はＺｎＯ主体の皮膜であり、ポーラスである。そのため、酸化物層１２にしわ１２１が生じれば、しわ１２１近傍部分の孔１２２から外気が酸化物層１２と亜鉛めっき層１１との間に侵入し、隙間１２３を形成する。この場合、腐食の際に水及び腐食因子が隙間１２３に侵入し、ホットスタンプ鋼材の耐食性が低下する。
【００２９】
このような耐食性の低下は、急速加熱によるホットスタンプで特有に発生するものである。緩加熱の場合、急速加熱と比較して、加熱中に亜鉛めっき層が液相になる割合が少ない。緩加熱の加熱速度は急速加熱よりも遅く、緩加熱の加熱時間は急速加熱よりも長い。そのため、加熱中のめっき層は固相化する。したがって、図１に示すような酸化物層の浮きは、緩加熱によるホットスタンプでは発生しにくい。
【００３０】
上述の酸化物相の浮きに起因する耐食性の低下を抑制するために、本発明者らはさらに調査及び研究を行った。その結果、本発明者らは次の知見を得た。
【００３１】
図４に示すとおり、亜鉛めっき層１１上に、亜鉛めっき層１１よりも融点の高いめっき層（以下、高融点めっき層という）１３を形成する。高融点めっき層１３はたとえば、Ｎｉ、Ｃｏ及びＦｅからなる群から選択される１種以上の元素を１０質量％以上含有する。好ましくは、高融点めっき層１３は、Ｎｉ、Ｃｏ及びＦｅからなる群から選択される１種以上の元素を５０質量％以上含有する。
【００３２】
高融点めっき層１３は、亜鉛めっき層１１よりも融点が高い。そのため、急速加熱によるホットスタンプにおいて、亜鉛めっき層１１が液相化しても、高融点めっき層１３は液相化しにくい。さらに、高融点めっき層１３は酸化物層１２よりも緻密である。そのため、図５に示すように、仮に、酸化物層１２と高融点めっき層１３とにしわ１２１、１３１が発生しても、高融点めっき層１３が孔１２２からの大気の侵入を抑制する。そのため、酸化物層１２の下に隙間が形成されず、耐食性が高まる。
【００３３】
耐食性を高めるためにさらに、急速加熱における加熱冷却時間を２０秒以下にする。ここで、急速加熱によるホットスタンプにおいて、亜鉛めっき層１１の融点から熱処理温度まで鋼板を加熱し、さらに、熱処理温度から鋼板を冷却して７８０℃に至るまでの時間を、加熱冷却時間と定義する。熱処理温度とは、ホットスタンプ用鋼板のＡc3点〜９５０℃の範囲の温度を意味する。
【００３４】
加熱冷却時間が長すぎれば、亜鉛めっき層１１中のＺｎが拡散して高融点めっき層１３に侵入する。この場合、高融点めっき層１３の融点が下がる。そのため、急速加熱中に高融点めっき層１３も液相化しやすくなる。その結果、高融点めっき層１３が孔１２２からの大気の侵入を抑制するのが困難になり、ホットスタンプ鋼材の耐食性が低下する。加熱冷却時間が２０秒以下であれば、高融点めっき層１３が液相化しにくい。そのため、成形されたホットスタンプ鋼材では、優れた耐食性が得られる。
【００３５】
図６は、亜鉛めっき層１１と、高融点めっき層１３とを有する鋼板を、２０秒以内の加熱冷却時間で急速加熱して成形したホットスタンプ鋼材の表面近傍の断面写真である。図６の写真は図１と同じ倍率（１０００倍）である。図１と比較して、酸化物層１２のうち、隙間１２３が形成された部分の割合が少なくなっている。そのため、図６のホットスタンプ鋼材は図１と比較して優れた耐食性を有する。
【００３６】
以上の知見に基づいて完成した本実施形態のホットスタンプ鋼材の製造方法は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する鋼板を準備する工程と、鋼板に対して電気めっき処理又は溶融めっき処理を実施して、鋼板上にＺｎとＺｎよりも高融点の元素とを含有するめっき層を形成する工程と、めっき層が形成された鋼板をＡc3点〜９５０℃の熱処理温度に加熱した後、金型を用いて鋼板をプレスしながら焼入れしてホットスタンプ鋼材を成形する工程とを備える。ホットスタンプ鋼材を成形する工程では、めっき層の融点から熱処理温度まで鋼板を加熱し、さらに、熱処理温度から鋼板を冷却して７８０℃に至るまでの時間を２０秒以下にする。
【００３７】
本実施形態の製造方法は、上述のとおり、優れた耐食性を有するホットスタンプ鋼材を製造できる。
【００３８】
上記製造方法であって、めっき層は、亜鉛を含有する亜鉛めっき層と、亜鉛めっき層よりも高い融点を有する高融点めっき層とを含んでもよい。この場合、めっき層を形成する工程は、鋼板上に電気亜鉛めっき層、溶融亜鉛めっき層及び合金化溶融亜鉛めっき層のいずれかである亜鉛めっき層を形成する工程と、亜鉛めっき層上に、高融点めっき層を形成する工程とを含む。
【００３９】
この場合、亜鉛めっき層上に高融点めっき層を形成することにより、耐食性に優れたホットスタンプ鋼材を製造できる。
【００４０】
好ましくは、高融点めっき層は、Ｎｉ、Ｃｏ及びＦｅからなる群から選択される１種以上の元素を総量で１０質量％以上含有する。さらに好ましくは、高融点めっき層は、Ｎｉ、Ｃｏ及びＦｅからなる群から選択される１種以上の元素を総量で５０質量％以上含有する。
【００４１】
好ましくは、高融点めっき層は、Ｎｉ及び不純物からなる。高融点めっき層を形成する工程では、高融点めっき層の付着量を６ｇ／ｍ2以下にする。
【００４２】
この場合、ホットスタンプ鋼材において、孔食の発生が抑制される。
【００４３】
上記製造方法において、めっき層は、亜鉛ニッケル合金めっき層であってもよい。
【００４４】
本実施形態によるホットスタンプ鋼材は、母材と、固溶体層と、合金層と、酸化物層とを備える。母材は、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する。固溶体層は、母材上に形成され、Ｆｅと、Ｆｅに固溶したＺｎとを含有する。合金層は、固溶体相上に形成され、Ｚｎと、Ｚｎよりも高融点の元素とを含有する。酸化物層は、合金層上に形成され、５０体積％以上のＺｎＯを含有する。ホットスタンプ鋼材の酸化物層が形成された表面と垂直な断面において、酸化物層を１０μｍピッチで複数の酸化物層領域に区分した場合、複数の酸化物層領域のうち、表面と垂直な方向に１μｍ以上の隙間が形成された酸化物層領域の割合は６０％以下である。
【００４５】
本実施形態によるホットスタンプ鋼材は、優れた耐食性を有する。
【００４６】
以下、上述のホットスタンプ鋼材の製造方法について詳述する。
【００４７】
［第１の実施の形態］
本実施形態によるホットスタンプ鋼材の製造方法は、準備工程と、めっき層形成工程と、ホットスタンプ工程とを備える。以下、各工程について詳述する。
【００４８】
［準備工程］
初めに、鋼板を準備する。鋼板は、次の化学組成を有する。以下、元素に関する「％」は、質量％を意味する。
【００４９】
Ｃ：０．０５〜０．４％
炭素（Ｃ）は、ホットスタンプ後の鋼材の強度を高める。Ｃ含有量が低すぎれば、上記効果が得られない。一方、Ｃ含有量が高すぎれば、ホットスタンプ後の強度は高くなるが、鋼板の靭性が低下する。すなわち所望の強度と靱性が得られるようＣ量は調整されればよい。その際に好ましいＣ含有量は、０．０５〜０．４％である。Ｃ含有量の好ましい下限は０．１０％である。Ｃ含有量の好ましい上限は０．３５％である。
【００５０】
Ｓｉ：０．５％以下
シリコン（Ｓｉ）は一般的に鋼の脱酸目的で使用されることが多く、その場合不可避的に含有される。しかしながら、Ｓｉ含有量が高すぎれば、ホットスタンプにおける加熱中に鋼中のＳｉが拡散し、鋼板表面に酸化物を形成する。酸化物はりん酸塩処理性を低下し得る。Ｓｉはさらに、鋼板のＡc3点を上昇させる働きがあり、Ａc3点が上昇するとホットスタンプ時の加熱温度が、Ｚｎめっきの蒸発温度を超えてしまう。したがって、Ｓｉ含有量は０．５％以下である。好ましいＳｉ含有量の上限は０．３％である。Ｓｉ含有量の好ましい下限は、求められる脱酸レベルによるが、０．０５％である。
【００５１】
Ｍｎ：０．５〜２．５％
マンガン（Ｍｎ）は、焼入れ性を高め、ホットスタンプ後の鋼材の強度を高める。Ｍｎ含有量が低すぎれば、その効果が得られない。一方、Ｍｎ含有量が高すぎれば、その効果が飽和する。したがって、Ｍｎ含有量は０．５〜２．５％である。Ｍｎ含有量の好ましい下限は０．６％である。Ｍｎ含有量の好ましい上限は２．４％である。
【００５２】
Ｐ：０．０３％以下
りん（Ｐ）は鋼中に含まれる不純物である。Ｐは粒界に偏析して鋼の靭性を低下し、耐遅れ破壊性を低下する。したがって、Ｐ含有量はなるべく低い方が好ましい。Ｐ含有量は０．０３％以下である。
【００５３】
Ｓ：０．０１％以下
硫黄（Ｓ）は鋼中に含まれる不純物である。Ｓは硫化物を形成して鋼の靭性を低下し、耐遅れ破壊性を低下する。したがって、Ｓ含有量はなるべく低い方が好ましい。Ｓ含有量は０．０１％以下である。
【００５４】
ｓｏｌ．Ａｌ：０．１％以下
アルミニウム（Ａｌ）は一般的に鋼の脱酸目的で使用されることが多く、その場合不可避的に含有される。Ａｌは鋼を脱酸する。一方、Ａｌ含有量が高すぎれば、脱酸は十分となるが、Ａｌ含有量が高すぎればさらに、鋼板のＡc3点が上昇して、ホットスタンプ時の必要な加熱温度がＺｎめっきの蒸発温度を超える。したがって、Ａｌ含有量は０．１％以下である。Ａｌ含有量の好ましい上限は０．０５％である。Ａｌ含有量の好ましい下限は０．０１％である。本明細書におけるＡｌ含有量は、ｓｏｌ．Ａｌ（酸可溶Ａｌ）の含有量を意味する。
【００５５】
Ｎ：０．０１％以下
窒素（Ｎ）は鋼中に不可避的に含まれる不純物である。Ｎは窒化物を形成して鋼の靭性を低下する。Ｎはさらに、Ｂが含有される場合、Ｂと結合して固溶Ｂ量を減らす。その結果、焼入れ性が低下する。したがって、Ｎ含有量はなるべく低い方が好ましい。Ｎ含有量は０．０１％以下である。
【００５６】
本実施形態の鋼板の化学組成の残部はＦｅ及び不純物からなる。本明細書において、不純物とは、鉄鋼材料を工業的に製造する際に、原料としての鉱石、スクラップ、または製造環境などから混入するものを意味する。  
【００５７】
本実施形態による鋼板はさらに、Ｆｅの一部に代えて、Ｂ及びＴｉを含有してもよい。
【００５８】
Ｂ：０〜０．００５％
ボロン（Ｂ）は任意元素であり、含有されなくてもよい。含有される場合、Ｂは鋼の焼入れ性を高め、ホットスタンプ後の鋼材の強度を高める。しかしながら、Ｂ含有量が高すぎれば、その効果が飽和する。したがって、Ｂ含有量は、０〜０．００５％である。Ｂ含有量の好ましい下限は０．０００１％である。
【００５９】
Ｔｉ：０〜０．１％
チタン（Ｔｉ）は任意元素であり、含有されなくてもよい。含有される場合、ＴｉはＮと結合して窒化物を形成する。そのため、ＢとＮとの結合が抑制され、ＢＮ形成による焼入れ性の低下を抑制できる。しかしながら、Ｔｉ含有量が高すぎれば、上記効果が飽和し、さらに、Ｔｉ窒化物が過剰に析出して鋼の靭性が低下する。したがって、Ｔｉ含有量は０〜０．１％である。Ｔｉはそのピン止め効果により、ホットスタンプ加熱時のオーステナイト粒径を微細化し、それにより鋼材の靱性等を高める。Ｔｉ含有量の好ましい下限は０．０１％である。
【００６０】
本実施形態による鋼板はさらに、Ｆｅの一部に代えて、Ｃｒ及びＭｏからなる群から選択される１種以上を含有してもよい。これらの元素は任意元素であり、鋼の焼入れ性を高める。
【００６１】
Ｃｒ：０〜０．５％
クロム（Ｃｒ）は任意元素であり、含有されなくてもよい。含有される場合、Ｃｒは鋼の焼入れ性を高める。しかしながら、Ｃｒ含有量が高すぎれば、Ｃｒ炭化物が形成され、ホットスタンプの加熱時に炭化物が溶解しにくくなる。そのためオーステナイト化が進行しにくくなり、焼き入れ性が低下する。したがって、Ｃｒ含有量は０〜０．５％である。Ｃｒ含有量の好ましい下限は０．１％である。
【００６２】
Ｍｏ：０〜０．５％
モリブデン（Ｍｏ）は任意元素であり、含有されなくてもよい。含有される場合、Ｍｏは鋼の焼入れ性を高める。しかしながら、Ｍｏ含有量が高すぎれば、上記効果が飽和する。したがって、Ｍｏ含有量は０〜０．５％である。Ｍｏ含有量の好ましい下限は０．０５％である。
【００６３】
本実施形態による鋼板素材はさらに、Ｆｅの一部に代えて、Ｎｂ及びＮｉからなる群から選択される１種以上を含有してもよい。これらの元素は任意元素であり、鋼の靭性を高める。
【００６４】
Ｎｂ：０〜０．１％
ニオブ（Ｎｂ）は任意元素であり、含有されなくてもよい。含有される場合、Ｎｂは炭化物を形成して、ホットスタンプ時に結晶粒を微細化する。細粒化により、鋼の靭性が高まる。しかしながらＮｂ含有量が高すぎれば、上記効果が飽和する。Ｎｂ含有量が高すぎればさらに、焼入れ性が低下する。したがって、Ｎｂ含有量は０〜０．１％である。Ｎｂ含有量の好ましい下限は０．０２％である。
【００６５】
Ｎｉ：０〜１．０％
ニッケル（Ｎｉ）は任意元素であり、含有されなくてもよい。含有される場合、Ｎｉは鋼の靭性を高める。Ｎｉはさらに、ホットスタンプでの加熱時に、溶融Ｚｎに起因した脆化を抑制する。しかしながら、Ｎｉ含有量が高すぎれば、上記効果が飽和する。したがって、Ｎｉ含有量は０〜１．０％である。Ｎｉ含有量の好ましい下限は０．１％である。
【００６６】
上述の化学組成を有する鋼板はたとえば、次の方法で製造される。上述の化学組成を有する溶鋼を製造する。製造された溶鋼を用いて、鋳造法によりスラブを製造する。製造された溶鋼を用いて、造塊法によりインゴットを製造してもよい。製造されたスラブ又はインゴットを熱間圧延して鋼板（熱延鋼板）を製造する。必要に応じて、熱延鋼板に対して酸洗処理を実施し、酸洗処理後の熱延鋼板に対して冷間圧延を実施して鋼板（冷延鋼板）としてもよい。
【００６７】
［めっき層形成工程］
上述の鋼板に対して、めっき層を形成する。本実施の形態では、初めに、鋼板に対して亜鉛めっき層を形成する（亜鉛めっき層形成工程）。続いて、亜鉛めっき層上に高融点めっき層を形成する（高融点めっき層形成工程）。
【００６８】
［亜鉛めっき層形成工程］
亜鉛めっき層の形成方法は、溶融亜鉛めっき処理であってもよいし、合金化溶融亜鉛めっき処理であってもよいし、電気亜鉛めっき処理であってもよい。
【００６９】
溶融亜鉛めっき処理による亜鉛めっき層の形成は次のとおりである。鋼板をめっき浴（溶融亜鉛めっき浴）に浸漬して鋼板表面にめっきを付着させる。めっきが付着した鋼板をめっき浴から引きあげる。好ましくは、鋼板表面のめっき付着量を調整して２０〜１００ｇ／ｍ2にする。鋼板の引き上げ速度や、ワイピングのガスの流量を調整することにより、めっき付着量を調整できる。めっき付着量のさらに好ましい下限は２５ｇ／ｍ2である。めっき付着量のさらに好ましい上限は８０ｇ／ｍ2である。溶融亜鉛めっき浴中のＡｌ濃度は特に限定されない。以上の工程により、亜鉛めっき層（溶融亜鉛めっき層）を備えるホットスタンプ用鋼板（ＧＩ）が製造される。
【００７０】
合金化溶融亜鉛めっき処理（以下、合金化処理ともいう）による亜鉛めっき層の形成は次のとおりである。上述の溶融亜鉛めっき層が形成された鋼板を、４７０〜６００℃で加熱する。加熱後、３０秒以内で均熱し、その後、冷却する。上記加熱温度まで加熱した直後に冷却してもよい。均熱時間は上述の時間に限定されない。めっき層中の所望のＦｅ濃度に応じて、加熱温度及び均熱時間は適宜設定される。合金化処理における加熱温度の好ましい下限は５４０℃である。以上の合金化処理により、亜鉛めっき層（合金化溶融亜鉛めっき層）を有するホットスタンプ用鋼板（ＧＡ）が製造される。
【００７１】
電気亜鉛めっき処理による亜鉛めっき層の形成は次のとおりである。電気亜鉛めっき浴として、周知の硫酸浴、塩酸浴、ジンケート浴及びシアン浴等のいずれかを準備する。上述の鋼板を酸洗する。酸洗後の鋼板を電気亜鉛めっき浴に浸漬する。鋼板を陰極として、電気亜鉛めっき浴中に電流を流す。これにより、鋼板表面に亜鉛が析出して亜鉛めっき層（電気亜鉛めっき層）が形成される。以上の工程により、電気亜鉛めっき鋼板（ＥＧ）が製造される。
【００７２】
亜鉛めっき層が合金化溶融亜鉛めっき層の場合、及び、亜鉛めっき層が電気亜鉛めっき層である場合、好ましい亜鉛めっき層の付着量は、溶融亜鉛めっき層の場合と同じである。つまり、これらの亜鉛めっき層の好ましい付着量は２０〜１００ｇ／ｍ2である。めっき付着量のさらに好ましい上限は８０ｇ／ｍ2であり、さらに好ましい下限は２５ｇ／ｍ2である。
【００７３】
これらの亜鉛めっき層は、Ｚｎを含有する。具体的には、溶融亜鉛めっき層の化学組成は、Ｚｎと、０．０１〜０．２０質量％のＡｌとを含有し、残部はＦｅ及び不純物からなる。電気亜鉛めっき層の化学組成は、Ｚｎ及び不純物からなる。合金化溶融亜鉛めっき層の化学組成は、５〜２０％のＦｅを含有し、残部はＺｎ及び不純物からなる。
【００７４】
［高融点めっき層形成工程］
亜鉛めっき層が形成された鋼板に対して、高融点めっき層形成工程を実施する。高融点めっき層は、亜鉛めっき層よりも高い融点を有する。
【００７５】
たとえば、ワット浴を用いた電気ニッケル処理により、Ｎｉ及び不純物からなる高融点めっき層を、亜鉛めっき層上に形成する。
【００７６】
高融点めっき層として、Ｎｉめっき層に代えて、Ｃｏ及び不純物からなるＣｏめっき層を形成してもよいし、Ｆｅ及び不純物からなるＦｅめっき層を形成してもよい。高融点めっき層の化学組成は、上述の亜鉛めっき層よりも融点が高ければ、特に限定されない。
【００７７】
好ましくは、高融点めっき層は、Ｎｉ、Ｃｏ及びＦｅからなる群から選択される１種以上の元素を総量で１０質量％以上含有する。この場合、高融点めっき層は、亜鉛めっき層よりも高融点を有する。好ましくは、高融点めっき層は、Ｎｉ、Ｃｏ及びＦｅからなる群から選択される１種以上の元素を総量で５０質量％以上含有する。
【００７８】
好ましくは、高融点めっき層の付着量は９ｇ／ｍ2未満にする。付着量が９ｇ／ｍ2以上であれば、ホットスタンプ工程での急速加熱中に、高融点めっき層が酸化しやすい。付着量が９ｇ／ｍ2未満であれば、高融点めっき層が酸化しにくい。そのため、ホットスタンプ鋼材の酸化物層の密着性がさらに高くなり、耐食性がさらに高くなる。
【００７９】
以上の工程により、本実施形態のホットスタンプ用鋼板が製造される。本実施形態のホットスタンプ鋼板は、母材である鋼板と、鋼板上に形成される亜鉛めっき層と、亜鉛めっき層上に形成される高融点めっき層とを備える。
【００８０】
［ホットスタンプ工程］
上述のホットスタンプ用鋼板に対して、急速加熱によるホットスタンプを実施する。初めに、ホットスタンプ用鋼板を、鋼板のＡc3点〜９５０℃の熱処理温度まで急速加熱する。急速加熱はたとえば、通電加熱又は誘導加熱により実施される。平均加熱速度はたとえば、２０℃／秒以上である。
【００８１】
鋼板を熱処理温度に加熱した後、プレス成形等、鋼板に応力を付与することなく鋼板を冷却する。具体的には、亜鉛めっき層中の溶融ＺｎがＦｅと結合して固相（Ｆｅ−Ｚｎ固溶体相又はＺｎＦｅ合金相）になる７８０℃以下になるまで、冷却する。冷却後、金型を用いて鋼板をプレスしながら焼入れする。
【００８２】
以上の急速加熱において、加熱冷却時間（亜鉛めっき層の融点から熱処理温度まで加熱し、さらに熱処理温度から７８０℃まで冷却するまでの時間）を２０秒以内にする。加熱冷却時間が２０秒を超えれば、亜鉛めっき層中のＺｎが拡散して高融点めっき層に侵入する。この場合、高融点めっき層の融点が低下して、加熱中に高融点めっき層が溶融しやすくなる。そのため、外気が酸化物相下に侵入しやすく、ホットスタンプ鋼材の耐食性が低下しやすい。
【００８３】
加熱冷却時間が２０秒以内であれば、高融点めっき層の融点は低下しにくい。したがって、上述のとおり、外気が酸化物層下に侵入しにくく、ホットスタンプ鋼材の耐食性が高まる。
【００８４】
加熱冷却時間の好ましい上限は２０秒未満であり、さらに好ましくは１８秒であり、さらに好ましくは１６秒である。加熱冷却時間の好ましい下限は１秒であり、さらに好ましくは５秒であり、さらに好ましくは１０秒である。
【００８５】
［ホットスタンプ鋼材］
以上の方法により製造されたホットスタンプ鋼材は、鋼板である母材と、母材上に形成される固溶体層と、固溶体層上に形成される合金層と、合金層上に形成される酸化物層とを備える。
【００８６】
母材は、上述のとおり、質量％で、Ｃ：０．０５〜０．４％、Ｓｉ：０．５％以下、Ｍｎ：０．５〜２．５％、Ｐ：０．０３％以下、Ｓ：０．０１％以下、ｓｏｌ．Ａｌ：０．１％以下、Ｎ：０．０１％以下、Ｂ：０〜０．００５％、Ｔｉ：０〜０．１％、Ｃｒ：０〜０．５％、Ｎｂ：０〜０．１％、Ｎｉ：０〜１．０％、及び、Ｍｏ：０〜０．５％を含有し、残部がＦｅ及び不純物からなる化学組成を有する。
【００８７】
固溶体層は、Ｆｅと、Ｆｅに固溶したＺｎとを含有する。好ましくは、固溶体中のＺｎ含有量は５〜４０質量％である。固溶体層は、Ｚｎよりも高い融点を有する高融点金属元素を含有してもよい。好ましくは、高融点金属元素は、Ｎｉ又はＣｏである。高融点金属元素がＮｉ又はＣｏである場合、固溶体層中の高融点金属元素の好ましい含有量は、５％以下（０％を含まない）であり、さらに好ましくは３％未満（０％を含まない）である。
【００８８】
合金層は、ＦｅとＮｉ及び／又はＣｏとを含有し、残部はＺｎ及び不純物からなる合金（金属間化合物）である。好ましくは、合金層は、ＦｅとＮｉ及び／又はＣｏとを総量で１５〜３０質量％含有し、残部はＺｎ及び不純物からなる。
【００８９】
酸化物層は、ＺｎＯを主体とする層である。具体的には、酸化物層は、体積率で５０％以上のＺｎＯを含有する。酸化物層は、ＺｎＯの他に、Ａｌ、Ｆｅ、Ｍｎや高融点金属などを含有してもよい。
【００９０】
［酸化物層の浮上率について］
ホットスタンプ鋼材ではさらに、酸化物層の浮上率は６０％以下である。ここで、浮上率は次のとおり定義される。ホットスタンプ鋼材の酸化物層が形成された表面と垂直な断面において、任意の１０視野を特定する。各視野の範囲（断面における酸化物層が形成された表面の範囲）は５００μｍとする。
【００９１】
図７は、上記視野の一部を示すホットスタンプ鋼材の断面図であり、図８は、断面写真である。図７を参照して、ホットスタンプ鋼材は、上述のとおり図示しない母材と、固溶体層１と、合金層２と、酸化物層３とを備える。図７及び図８を参照して、この断面において、酸化物層３を表面の延在方向（母材である鋼板の圧延方向）に１０μｍピッチで酸化物層を区分する。区分された各酸化物層部分を、酸化物層領域と称する。１視野につき５０個の酸化物層領域が形成される。複数の酸化物層領域のうち、酸化物層３が形成された表面と垂直な方向に１μｍ以上の隙間が形成された酸化物層領域（以下、浮上領域という）を特定する。図７においては、酸化物層領域１０Ａが浮遊領域に相当する。この視野での浮上率（％）は式（１）により求められる。
浮上率＝浮遊領域の総数／酸化物層領域の総数（５０個）×１００  （１）
【００９２】
浮上率が６０％以下であれば、腐食の際に水や腐食因子が酸化物層３の下に入りにくい。そのため、ホットスタンプ鋼材の耐食性が高まる。なお、製造されたホットスタンプ鋼材の組織は、体積率で９０％以上のマルテンサイトを含有する。そのため、ホットスタンプ鋼材は高い強度を有する。
【００９３】
上記高融点めっき層の形成工程において、高融点めっき層がＮｉ及び不純物からなる場合、又は、高融点めっき層がＣｏ及び不純物からなる場合、高融点めっき層の好ましい付着量は６ｇ／ｍ2以下である。この場合、固溶体層中のＮｉ又はＣｏの含有量が５質量％以下になり、孔食の発生が抑制される。さらに好ましい付着量は３ｇ／ｍ2以下である。この場合、固溶体層中のＮｉ又はＣｏの含有量が３質量％以下になり、孔食の発生がさらに抑制される。
【００９４】
［第２の実施の形態］
上述の実施の形態では、ホットスタンプ用鋼板上に亜鉛めっき層を形成し、亜鉛めっき層上にさらに高融点めっき層を形成する。しかしながら、亜鉛めっき層及び高融点めっき層と異なる、他のめっき層を形成してもよい。
【００９５】
本実施の形態によるホットスタンプ鋼材の製造方法では、めっき層を形成する工程において、Ｚｎと高融点金属元素とを含有する合金めっき層を鋼板上に形成する。その他の工程は第１の実施の形態と同じである。
【００９６】
高融点合金元素は、Ｚｎよりも融点が高い金属元素である。好ましい高融点金属元素は、Ｎｉ、Ｃｏ及びＦｅからなる群から選択される１種以上である。合金めっき層はたとえば、周知の電気めっき法により鋼板上に形成される。
【００９７】
合金めっき層内の高融点合金元素の好ましい含有量（複数の高融点合金元素の場合は総含有量）は１０〜１５質量％である。
【００９８】
合金めっき層を形成した後の、ホットスタンプ工程は、第１の実施例と同じである。以上のとおり、亜鉛めっき層及び高融点めっき層に代えて、鋼板上に合金めっき層を形成した場合であっても、上述のホットスタンプ鋼材を製造することができる。
【００９９】
［その他の実施の形態］
［防錆油膜形成工程］
上述の実施の形態はさらに、めっき層形成工程後であってホットスタンプ工程の前に、防錆油膜形成工程を含んでもよい。
【０１００】
防錆油膜形成工程では、ホットスタンプ用鋼板の表面に、防錆油を塗布して防錆油膜を形成する。ホットスタンプ用鋼板が製造されてから、ホットスタンプ工程が実施されるまでの期間が長い場合があり得る。その場合、ホットスタンプ用鋼板の表面が酸化する場合があり得る。本工程により防錆油膜が形成された鋼板の表面は酸化しにくく、スケールの発生がより抑制される。
【０１０１】
［ブランキング加工工程］
上述の製造方法はさらに、防錆油膜形成工程の後であって、ホットスタンプ工程の前に、ブランキング加工工程を実施してもよい。
【０１０２】
ブランキング加工では、ホットスタンプ用鋼板に対して剪断加工及び／又は打ち抜き加工等を実施して、特定の形状に成形する。ブランキング加工後の鋼板の剪断面は酸化しやすい。鋼板表面に防錆油膜が形成されていれば、剪断面にも防錆油がある程度広がる。そのため、ブランキング加工後の鋼板の酸化が抑制される。
【実施例】
【０１０３】
表１に示す化学組成を有する鋼Ａ〜Ｆの鋼板を準備した。
【０１０４】
【表１】
2015104753.tif 000003
【０１０５】
表１を参照して、いずれの鋼の化学組成も、本実施形態の鋼板の化学組成を満たした。
【０１０６】
上記化学組成の各鋼の溶鋼を製造した。溶鋼を用いて連続鋳造法によりスラブを製造した。スラブを熱間圧延し、熱延鋼板を製造した。熱延鋼板を酸洗した後、冷間圧延を実施して、冷延鋼板を製造した。冷延鋼板をホットスタンプ鋼材の製造に利用する鋼板とした。表１に示すとおり、各鋼種の鋼板の板厚はいずれも１．６ｍｍであった。
【０１０７】
鋼Ａ〜Ｆの鋼板を利用して、表２中の試験番号１〜２９の製造条件でホットスタンプ鋼材を製造した。
【０１０８】
【表２】
2015104753.tif 000004
【０１０９】
具体的には、試験番号１〜１９、２２〜２９の鋼板に対して、亜鉛めっき層形成工程を実施した。試験番号１では、電気めっき処理により電気亜鉛めっき層を形成した。試験番号２、９〜１２、１５、１７、１９、２２〜２９では、溶融亜鉛めっき層を有する鋼板に対して合金化処理を実施して、合金化溶融亜鉛めっき層を形成した。合金化処理での最高温度はいずれも約５３０℃であり、約３０秒加熱した後、室温まで冷却した。
【０１１０】
合金化溶融亜鉛めっき層内のＦｅ含有量は質量％で１２％であった。Ｆｅ含有量は次の測定方法により得られた。合金化溶融亜鉛めっき層を含む鋼板のサンプルを採取した。サンプルの合金化溶融亜鉛めっき層を塩酸で溶解し、ＩＣＰにて各元素の量を測定した。合金化溶融亜鉛めっき層が形成されていた面積に基づいて、Ｚｎ付着量ならびにＦｅ付着量を求め、Ｆｅ含有量（質量％）を求めた。高融点めっき層を施した後から測定する場合、サンプル中の合金化溶融亜鉛めっき層内の任意の５箇所において、ＥＰＭＡ（電子線マイクロアナライザ）によりＦｅ含有量（質量％）を測定した。測定された値の平均値を、その試験番号の合金化溶融亜鉛めっき層のＦｅ含有量（質量％）と定義した。
【０１１１】
試験番号３〜１９、２２〜２８ではさらに、高融点めっき層形成工程を実施した。具体的には、試験番号３〜１２、２２〜２８では、電気めっき法により、亜鉛めっき層（溶融亜鉛めっき層又は合金化溶融亜鉛めっき層）上にＮｉめっき層を形成した。試験番号１３〜１５では、電気めっき法により、亜鉛めっき層上にＣｏめっき層を形成した。試験番号１６及び１７では、電気めっき法により、亜鉛めっき層上にＦｅめっき層を形成した。試験番号１８及び１９では、電気めっき法により、亜鉛めっき層上に鉄亜鉛合金めっき層を形成した。ＥＰＭＡによる測定箇所５箇所のＦｅ含有量の平均値を求めた結果、鉄亜鉛合金めっき層中のＦｅ含有量は質量％で８０％であった。
【０１１２】
試験番号２０及び２１では、合金めっき層形成工程を実施して、亜鉛ニッケル合金層を形成した。ＥＰＭＡによる測定箇所５箇所のＦｅ含有量の平均値を求めた結果、亜鉛ニッケル合金めっき層中のＮｉ含有量は、試験番号２０で１２質量％であり、試験番号２１で１４質量％であった。
【０１１３】
これらのめっき層の付着量（ｇ／ｍ2）を、次の方法により測定した。各鋼板からめっき層を含むサンプルを採取した。ＪＩＳ  Ｈ０４０１に準拠してサンプルのめっき層を塩酸で溶解した。溶解した溶液をＩＣＰにて分析し、各元素の濃度から組成を求め、めっき層が形成されていた面積に基づいて付着量を求めた。２層のめっき組成に同一元素が含まれる場合、同一サンプル中のめっき層ならびに高融点めっき層内それぞれの任意の５箇所において、ＥＰＭＡ（電子線マイクロアナライザ）により各元素含有量（質量％）と、めっき層及び高融点めっき層の厚みとを測定し、測定された値の平均値に対してＩＣＰで得られた各元素濃度とを案分し、めっき層が形成されていた面積に基づいて組成及び付着量を求めた。測定結果を表２に示す。
【０１１４】
めっき層を形成した後、各試験番号の鋼板に対して、急速加熱によるホットスタンプを実施した。具体的には、各鋼板に対して通電加熱を実施して、鋼種Ａ〜ＦのＡc3点以上の温度である８７０℃に加熱した。昇温速度（℃／秒）及び加熱冷却時間（秒）は表２に示すとおりであった。表２に示すように、電気亜鉛めっきは純亜鉛であるため４２５℃を融点、合金化溶融亜鉛めっきはその組成から状態図上で見積もられる６６５℃を融点とした。
【０１１５】
加熱冷却時間が経過した後、水冷ジャケットを備えた平板金型を利用して、鋼板を挟み込んでホットスタンプ鋼材（鋼板）を製造した。ホットスタンプ時冷却速度が遅い部分でも、マルテンサイト変態開始点である３６０℃程度まで、５０℃／秒以上の冷却速度となるように焼入れした。以上の工程により、試験番号１〜２９のホットスタンプ鋼材を製造した。
【０１１６】
［評価試験］
各試験番号のホットスタンプ鋼材に対して、次の評価試験を実施した。
【０１１７】
［固溶体層中のＮｉ濃度及びＣｏ濃度］
各ホットスタンプ鋼材は、鋼板上に固溶体層と、合金層と、酸化物層とを有した。そこで、試験番号３〜１５、２０〜２８のホットスタンプ鋼材の固溶体層中のＮｉ濃度及びＣｏ濃度を、次の方法により測定した。上述の試験番号のホットスタンプ鋼材から、固溶体層を含むサンプルを採取した。固溶体層中の任意の５箇所に対してＥＰＭＡによる定量分析を実施し、Ｎｉ濃度（質量％）又はＣｏ濃度（質量％）を測定した。５箇所のＮｉ濃度又はＣｏ濃度の平均を、その試験番号のＮｉ濃度（質量％）又はＣｏ濃度（質量％）と定義した。各試験番号のＮｉ濃度及びＣｏ濃度を表２に示す。
【０１１８】
［電位差測定試験］
ＮａＣｌを２００ｇ／リットル、ＺｎＳＯ4・６Ｈ2Ｏを１００ｇ／リットル含有し、空気飽和した電解液浴を準備した。浴の温度は３５℃であった。浴中で、０．００７Ａ／ｃｍ2のアノード電流を、ホットスタンプ鋼材の任意の箇所から採取された３つの試験片に印加して、固溶体層の電位と、母材の電位とを測定した。測定された電位の平均を、固溶体層の電位、母材の電位と定義した。式（２）により、電位差Ｖｄ（Ｖ）を求めた。
Ｖｄ＝固溶体層の電位−母材の電位  （２）
得られた電位差Ｖｄ（Ｖ）を表２に示す。
【０１１９】
［酸化物層の密着性評価試験］
各試験番号のホットスタンプ鋼材の酸化物層の密着性について、次の評価試験を実施した。
【０１２０】
ホットスタンプ鋼材の表面のうち、任意の領域（４５０ｍｍ2、以下、評価領域という）にポリエステル製テープを貼り付けた。その後、テープを引きはがした。テープを引き剥がした後の評価領域において、酸化物層が剥離した部分の面積を求めた。そして、式（３）により、酸化物層の剥離率（％）を求めた。
酸化物層の剥離率＝酸化物層が剥離した部分の面積／評価領域の面積×１００  （３）
【０１２１】
上記剥離率が５％以下である場合、酸化物層の密着性が高いと判断した。一方、上記剥離率が５％よりも高い場合、酸化物層の密着性が低いと判断した。表２に評価結果を示す。表２中の「酸化物層密着性」欄の「Ｅ」（Ｅｘｃｅｌｌｅｎｔ）は、上記剥離率が５％以下であり、酸化物層の密着性が高いことを示す。
【０１２２】
［りん酸塩処理性評価試験］
各試験番号のホットスタンプ鋼材に対して、日本パーカライジング株式会社製の表面調整処理剤プレパレンＸ（商品名）を用いて表面調整を室温で２０秒実施した。さらに、日本パーカライジング株式会社製のりん酸亜鉛処理液パルボンド３０２０（商品名）を用いてりん酸塩処理を実施した。処理液の温度は４３℃とし、ホットスタンプ鋼材を処理液に１２０秒間浸漬した。
【０１２３】
りん酸塩処理後、ホットスタンプ鋼材の任意の５視野（１２５μｍ×９０μｍ）を１０００倍の走査型電子顕微鏡（ＳＥＭ）で観察して、反射電子像（ＢＳＥ）を得た。反射電子像では、観察領域をグレースケールで画像表示した。反射電子像内において、りん酸塩皮膜が形成された部分と、りん酸塩皮膜が形成されていない部分とで、コントラストが異なる。そこで、りん酸塩皮膜が形成されていない部分の明度（複数階調）の数値範囲Ｘ１を、ＳＥＭ及びＥＤＳ（エネルギ分散型Ｘ線マイクロアナライザ）によりあらかじめ決定した。
【０１２４】
各視野の反射電子像において、画像処理により、数値範囲Ｘ１内のコントラストを示す領域の面積Ａ１を求めた。そして、次の式（２）に基づいて、各視野の透け面積率ＴＲ（％）を求めた。
ＴＲ＝Ａ１／Ａ０×１００  （２）
ここで、Ａ０は視野の全面積（１２５μｍ×９０μｍ＝１１２５０μｍ2）である。５視野の透け面積率ＴＲ（％）の平均を、その試験番号のホットスタンプ鋼材の透け面積率（％）と定義した。透け面積率が５％未満である場合、りん酸塩処理性に優れると評価した。表２中に評価結果を示す。「りん酸塩処理性」欄の「Ｅ」は、透け面積率が５％未満であり、りん酸塩処理性が高いことを示す。「ＮＡ」は、透け面積率が５％以上であり、りん酸塩処理性が低いことを示す。
【０１２５】
［浮上率評価試験］
各試験番号のホットスタンプ鋼材の酸化物層の浮上率を上述の方法で求めた。表２に、測定結果を示す。
【０１２６】
［ＳＤＴ試験（塩水浸漬試験）］
上述のりん酸塩処理を実施した後、各試験番号のホットスタンプ鋼材に対して、日本ペイント株式会社製のカチオン型電着塗料を電圧１６０Ｖのスロープ通電で電着塗装し、さらに、焼き付け温度１７０℃で２０分間焼き付け塗装した。電着塗装後の塗料の膜厚の平均は、いずれの試験番号も１０μｍであった。
【０１２７】
電着塗装後、ホットスタンプ鋼材を、５０℃の温度を有する５％ＮａＣｌ水溶液に５００時間浸漬した。浸漬後、ホットスタンプ鋼材の試験面６０ｍｍ×１２０ｍｍの領域（面積Ａ１０＝６０ｍｍ×１２０ｍｍ＝７２００ｍｍ2）全面のうち、赤錆（Ｆｅ2Ｏ3）が発生した領域の面積率を求めた。
【０１２８】
さらに、試験面全面にポリエステル製テープを貼り付けた。その後、テープを引きはがした。そして、塗料が剥離しているか否かを目視で確認した。
【０１２９】
塗料が剥離しておらず、かつ、赤錆が発生した面積率が５％未満である場合、塗膜密着性に優れ、耐食性に優れると判断した。表２に評価結果を示す。表２中の「ＳＤＴ」欄の「Ｅ」は、試験の結果、塗料が剥離せず、かつ、赤錆が発生した面積率が５％未満であったことを示す。「ＮＡ」は、塗料が剥離したか、又は、赤錆が発生した面積率が５％以上であったことを示す。
【０１３０】
［試験結果］
表２を参照して、試験番号６〜１９、２２〜２８の鋼板の化学組成は適切であった。さらに、加熱冷却時間は２０秒以内であった。そのため、酸化物層の密着性が高く、りん酸塩処理性も高かった。試験番号２０及び２１の鋼板の化学組成も適切であり、めっき層は電気亜鉛めっき法により製造された。さらに、加熱冷却時間は２０秒以内であった。そのため、試験番号２０及び２１では、酸化物層の密着性及びりん酸塩処理性が高かった。
【０１３１】
さらに、試験番号６〜２８のホットスタンプ鋼材の酸化物層の浮上率は６０％以下であった。そのため、塗料が剥離せず、赤錆が発生した面積率は５％未満であり、耐食性が高かった。
【０１３２】
さらに、試験番号６、７、９〜１９、２２〜２７のホットスタンプ鋼材では、第２めっき層中の金属元素の付着量が６ｇ／ｍ2以下であった。そのため、ホットスタンプ鋼材の固溶体層のＮｉ濃度及びＣｏ濃度が５質量％以下であった。その結果、ホットスタンプ鋼材の酸化物層の浮上率が４０％以下であった。さらに、固溶体層の電位よりも母材の電位が高く、孔食が発生しにくかった。
【０１３３】
一方、試験番号１では、電気めっき処理により、鋼板上に電気亜鉛めっき層を形成した。そのため、りん酸塩処理性は高かった。しかしながら、亜鉛めっき層上に高融点めっき層を形成しなかった。そのため、ホットスタンプ鋼材での酸化物層の浮上率が６０％を超え、耐食性が低かった。
【０１３４】
試験番号２及び２９では、溶融亜鉛めっき処理及び合金化処理により、鋼板上に合金化溶融亜鉛めっきを形成した。しかしながら、高融点めっき層を形成しなかった。そのため、りん酸塩処理性が低く、耐食性が低かった。
【０１３５】
試験番号３〜５では、加熱冷却時間が長すぎた。そのため、ホットスタンプ鋼材の酸化物層の浮遊率は６０％を超え、耐食性が低かった。
【０１３６】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【産業上の利用可能性】
【０１３７】
本実施形態によるホットスタンプ鋼材の製造方法は、ホットスタンプにより製造される鋼材の製造方法として広く適用可能である。通電加熱に代表される急速加熱によるホットスタンプを実施する場合において、特に適する。
【符号の説明】
【０１３８】
１０  鋼板
１１  亜鉛めっき層
１２  酸化物層
１３  高融点めっき層
１２３  隙間
【図２】
2015104753.tif 000005
【図３】
2015104753.tif 000006
【図４】
2015104753.tif 000007
【図５】
2015104753.tif 000008
【図７】
2015104753.tif 000009
【図１】
2015104753.tif 000010
【図６】
2015104753.tif 000011
【図８】
2015104753.tif 000012